제조 예 1 내지 제조 예 3 에서 얻 어 진 폴리 ( 이미드 - 아미드 ) 코 폴리머 용액 을 각각 유리판 위 에 코팅 하 여 캐스팅 하 고 , 이 를 80 ℃ 열 판 위 에서 한 시간 건조 하 여 용매 를 제거 한 후 , 상기 코팅 된 유리판 을 오븐 에 넣 고 , 상온 에서 250 ℃ 까지 분당 3 ℃ 의 승 온 속도 로 열처리 한다 . 이후 , 서서히 냉각 하 고 , 최종 적 으로 유리판 에서 폴리 ( 이미드 - 아미드 ) 코 폴리머 필름 을 분리 하 여 , 각각 약 50 ㎛ 두께 를 가지 는 폴리 ( 이미드 - 아미드 ) 코 폴리머 필름 을 얻 는다 .